【事件の表示】
　平成１１年特許願第１１４１９６号「等速ジョイント用グリース組成物」拒絶査定不服審判事件〔平成１２年１０月３１日出願公開、特開２０００−３０３０８７〕について、次のとおり審決する。
【結　論】
　本件審判の請求は、成り立たない。
【理　由】
第１　手続の経緯  
　この出願は、平成１１年４月２１日の出願であって、平成２１年４月１５日付けの拒絶理由通知に対して同年６月１９日に意見書及び手続補正書が提出され、その後、同年７月２２日付けで拒絶査定がされ、同年１０月５日にその拒絶査定に対する審判請求がされたものである。
　　  
第２　本願発明
　この出願の請求項１に係る発明は、平成２１年６月１９日付けの手続補正により補正された明細書（以下、「本願明細書」という。）の記載からみて、その特許請求の範囲の請求項１に記載された事項により特定される次のとおりのもの（以下、「本願発明」という。）であると認められる。
　　
「基油とウレア系化合物の増ちょう剤から構成されるグリースに、
（Ａ）モリブデンジアルキルジチオカーバメートおよび
（Ｂ）下記一般式（Ｉ）
【化１】
（式中、Ｒ１は一級または二級のアルキル基およびアリール基よりなる群から選ばれた基である。）で示されるモリブデンジアルキルジチオフォスフェートまたはモリブデンジアリールジチオフォスフェートの少なくとも１種および、
（Ｃ）ポリサルファイド、硫化油脂および硫化オレフィンよりなる群から選ばれた硫黄を含む添加剤の少なくとも１種を、
（Ａ）、（Ｂ）、（Ｃ）のそれぞれの配合量が全量に対して０．１〜１０重量％、および
（Ｄ）下記一般式（II）
【化２】
（式中、Ｒ２は一級または二級のアルキル基およびアリール基よりなる群から選ばれた基である。）で示されるジンクジアルキルジチオフォスフェートまたはジンクジアリールジチオフォスフェートの少なくとも１種を、
（Ｄ）の配合量が全量に対して０．１〜５重量％となるよう混合したことを特徴とする等速ジョイント用グリース組成物。」
　　
第３　原査定の拒絶の理由
　原査定は、「この出願については、平成２１年４月１５日付け拒絶理由通知書に記載した理由２によって、拒絶をすべきものです。」というものであるところ、その理由は、
「２．この出願の下記の請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
・・・
　　　　　記　　　（引用文献等については引用文献等一覧参照）
・・・
　引用文献１，２に記載の等速ジョイント用グリース組成物に、引用文献３〜５に記載されるンクジアルキルジチオフォスフェートないしジンクジアリールジチオフォスフェートを添加することに特段の困難性は認められない。
・・・
　　　　　　　　　　　引　用　文　献　等　一　覧
１.特開平０６−１８４５８３号公報
２.特開平０２−０２０５９７号公報
３.特開昭６３−０４６２９９号公報
４.特開平０８−１０４８８５号公報
５.特開昭６２−２０７３９７号公報
・・・」
というものであり、本願発明は、引用文献１、２のいずれかに記載された発明を主引用文献とし、引用文献３〜５に記載された発明を組み合わせて、当業者が容易に発明をすることができたものである、という理由を包含するものと認められる。
　ここで、以下、引用文献１〜５を、それぞれ「刊行物１」〜「刊行物５」という。
　　　
第４　当審の判断
１　刊行物に記載された事項
（１）刊行物１に記載された事項
　この出願の出願前に頒布された刊行物である「特開平０６−１８４５８３号公報」（刊行物１）には、以下の事項が記載されている。
　　
１ａ「【請求項１】ウレアグリースに
（１）モリブデンジチオフォスフェート  ２〜３重量％
（２）モリブデンジチオカーバメイト    ２〜３重量％
（３）亜鉛ジチオカーバメイト          ２〜３重量％
を含有することを特徴とする等速ジョイント用グリース。
【請求項２】請求項１のグリース組成物に、植物油脂または／および酸化ワックスを・・・含有することを特徴とする等速ジョイント用グリース。
【請求項３】請求項２のグリース組成物に、ＳＰ系極圧剤0.1〜1.0重量％を含有することを特徴とする等速ジョイント用グリース。」（【特許請求の範囲】）
１ｂ「本発明に使用するウレアグリースは、基油に精製鉱油，合成油またはこれらの混合油を用いるとともに、増ちょう剤にウレア化合物を用いて、耐熱性を高めたものである。本発明の等速ジョイント用グリースは、前記ウレアグリースに、添加剤としてジチオフォスフェート系モリブデン化合物と、ジチオカーバメイト系モリブデン化合物と、ジチオカーバメイト系亜鉛化合物とをそれぞれ混合してある。」（【００１０】）
１ｃ「ジチオフォスフェート系モリブデン化合物は、モリブデンジアリールジチオフォスフェートまたはモリブデンジアルキルジチオフォスフェートであり（以下、ＭｏＤＴＰと略す）、単独または混合して用いる。・・・」【００１１】
１ｄ「ジチオカーバメイト系モリブデン化合物は、モリブデンジアルキルジチオカーバメイト（以下、ＭｏＤＴＣと略す）である。これも、熱分解されて潤滑性を発揮し、極圧添加剤として機能する。上記ＭｏＤＴＰとＭｏＤＴＣは混合して添加した方が、どちらか一方のみを添加するより有効である。」（【００１２】）
１ｅ「ＳＰ系極圧剤は、下地金属と化学反応して潤滑膜を生成し、また化学摩耗により下地金属の凹凸を無くし平坦化して摩擦係数を低減させると同時に焼付を防ぐ効果も発揮する。ＳＰ系極圧剤としては、硫化油脂，硫化オレフィン，トリクレジルフォスフェートなどからなる群から選択された１種または２種以上の組合せで、添加量は0.1〜1.0重量％である。0.1重量％未満では効果はなく、一方、1.0重量％を越えると化学摩耗を促進して摩耗が多くなり逆効果である。」（【００１５】）
　　
（２）刊行物２に記載された事項
　この出願の出願前に頒布された刊行物である「特開平０２−０２０５９７号公報」（刊行物２）には、以下の事項が記載されている。
　　
２ａ「潤滑油基油に、組成物全量を基準として、
（Ａ）・・・で表わされるジウレア化合物２５〜９３モル％、
・・・で表わされるウレア・ウレタン化合物４〜３０モル％、および
・・・で表わされるジウレタン化合物３〜４５モル％・・・、
の組成を有する混合物よりなるゲル化剤、２〜２５重量％、
（Ｂ）アルカリ金属ほう酸塩水和物、０．１〜１０重量％、
（Ｃ）モリブデンジチオホスフェート、モリブデンジチオカーバメートおよび二硫化モリブデンからなる群より選ばれる１種または２種以上のモリブデン化合物、０．１〜１０重量％、
ならびに
（Ｄ）硫化油脂、ポリサルファイド、ホスフェート、ホスファイト、チオホスフェートおよびジチオりん酸亜鉛からなる群より選ばれる１種または２種以上の組合せよりなる硫黄−りん系極圧剤、０．１〜１０重量％
を必須の成分として含有してなることを特徴とするトリポード式スライド型継手用グリース組成物。」（特許請求の範囲）
２ｂ「トリポード式スライド型継手は等速スライド式継手の一種であり、・・・等速性を保つことを特徴としている。」（第２頁左上欄第１４行〜同頁右上欄第１行）
２ｃ「このようにして製造したゲル化剤は揮発性溶媒を使用した場合は溶媒を除き、潤滑油基油を適量加えてグリースとする。また溶媒として潤滑油基油を使用した場合にはそのままグリースとして使用に供してもよい。」（第４頁左下欄第１２〜１６行）
２ｄ「本発明の（Ｃ）成分としては、具体的には例えば、硫化モリブデンジエチルジチオホスフェート、硫化モリブデンジプロピルジチオホスフェート、硫化モリブデンジブチルジチオホスフェート、硫化モリブデンジベンチルジチオホスフェート、硫化モリブデンジヘキシルジチオホスフェート、硫化モリブデンジオクチルジチオホスフェート、硫化モリブデンジデシルジチオホスフェート、硫化モリブデンジドデシルジチオホスフェート、硫化モリブデンジ（ブチルフェニル）ジチオホスフェート、硫化モリブデンジ（ノニルフェニル）ジチオホスフェート、硫化オキシモリブデンジエチルジチオホスフェート、硫化オキシモリブデンジプロピルジチオホスフェート、硫化オキシモリブデンジブチルジチオホスフェート、硫化オキシモリブデンジペンチルジチオホスフェート、硫化オキシモリブデンジヘキシルジチオホスフエート、硫化オキシモリブデンジオクチルジチオホスフェート、硫化オキシモリブデンジデシルジチオホスフェート、硫化オキシモリブデンジドデシルジチオホスフェート、硫化オキシモリブデンジ（ブチルフェニル）ジチオホスフェート、硫化オキシモリブデンジ（ノニルフェニル）ジチオホスフェート、硫化モリブデンジエチルジチオカーバメート、硫化モリブデンジプロピルジチオカーバメート、硫化モリブデンジブチルジチオカーバメート、硫化モリブデンジペンチルジチオカーバメート、硫化モリブデンジベキシルジチオカーバメート、硫化モリブデンジオクチルジチオカーバメート、硫化モリブデンジデシルジチオカーバメート、硫化モリブデンジドデシルジチオカーバメ−ト、硫化モリブデンジ（ブチルフェニル）ジチオカーバメート、硫化モリブデンジ（ノニルフェニル）ジチオカーバメート、硫化オキシモリブデンジエチルジチオカーバメート、硫化オキシモリブデンジプロピルジチオカーバメート、硫化オキシモリブデンジブチルジチオカーバメート、硫化オキシモリブデンジペンチルジチオカーバメート、硫化オキシモリブデンジへキシルジチオカーバメート、硫化オキシモリブデンジオクチルジチオカーバメート、硫化オキシモリブデンジデシルジチオカーバメート、硫化オキシモリブデンジドデシルジチオカーバメート、硫化オキシモリブデンジ（ブチルフェニル）ジチオカーバメート、硫化オキシモリブデンジ（ノニルフェニル）ジチオカーバメート、二硫化モリブデンおよびこれらの混合物などが好ましく用いられる。
　本発明のグリース組成物において（Ｃ）成分の含有量は組成物全量を基準として０．１〜１０重量％、好ましくは１．０〜５．０重量％である。（Ｃ）成分の含有量が上記範囲に達しない場合は耐摩耗性および耐かじり性が充分でなく、一方（Ｃ）成分の含有量が上記範囲を超える場合には添加量に見合った効果が得られず、不経済であるためそれぞれ好ましくない。」（第６頁左上欄第３行〜同頁左下欄第１７行）
２ｅ「また本発明の（Ｄ）成分とは、硫化油脂、ポリサルファイド、ホスフェート、ホスファイト、チオホスフェート、およびジチオりん酸亜鉛からなる群より選ばれる１種または２種以上の組合せよりなる硫黄−りん系極圧剤である。
　ここでいう硫化油脂とは、オリーブ油、ヒマシ油、茶実油、ヌカ油、綿実油、ナタネ油、トウモロコシ油、牛脂、牛脂油、マツコラ鯨油、鯨ロウなど、不飽和結合を有する動植物油脂に硫黄を加え、加熱することにより得られる化合物をいう。
・・・
ジチオりん酸亜鉛とは一般式
で表わされる化合物をそれぞれ示す。
上記式中、Ｒ１４およびＲ１７は炭素数１〜２４のアルキル基、シクロアルキル基、アルキルシクロアルキル基、アリール基、アルキルアリール基、アリールアルキル基を、・・・示す。・・・」（第６頁左下欄第１８行〜第７頁右上欄第９行）
２ｆ「〈発明の実施例〉
以下、実施例および比較例により、本発明の内容をさらに具体的に説明する。
実施例１
　２，４−２，６−トリレンジイソシアネート４０．３ｇを１００ｇの鉱油（＠２１０°Ｆ、１０．５ｃＳｔ）に入れ室温にて均一に溶解させた。これに、シクロヘキシルアミン３２．１ｇおよびオクタデシルアルコール３７．６ｇとを同鉱油３９０ｇ中に混合溶解させたものを加え、激しく撹拌すると、すぐにゲル状物質を生じた。撹拌を続けながら３０分間保持し、加熱により温度を１００℃まで上昇させた後、ロールミルを通すとグリースがえられた。生成した式・・・で表わされるジウレア化合物、式・・・で表わされるウレア・ウレタン化合物、および式・・・で表わされるジウレタン化合物の割合は、それぞれ６０モル％、２０モル％、２０モル％であった。・・・これにリチウムホウ酸塩水和物、硫化オキシモリブデンジエチルジチオカーバメートおよびジブチルフォスファイトおよび硫化油脂を加えて表１に示す組成のグリースを得た。組成を表１に、またこの得られたグリースについて以下に示す性能評価試験を行い、その結果を表２に示す。」（第７頁右下欄第１９行〜第８頁右上欄第１３行）
２ｇ「表１
」（第１０頁）
　　
（３）刊行物３に記載された事項
　この出願の出願前に頒布された刊行物である「特開昭６３−０４６２９９号公報」（刊行物３）には、以下の事項が記載されている。
　　
３ａ「６．基油に増稠剤と有機モリブデン化合物および有機亜鉛化合物とを混合したことを特徴とする等速ジヨイント用グリース。
７．増稠剤がウレア系化合物である特許請求の範囲第６項記載の等速ジヨイント用グリース。
８．有機モリブデン化合物がモリブデンジアルキルジチオカーバメイトである特許請求の範囲第６項記載の等速ジヨイント用グリース。
９．有機モリブデン化合物が、
〔ここでＲは一級または二級のアルキル基またはアリール基〕
で示されるモリブデンジアルキルジチオフオスフエートまたはモリブデンジアリールジチオフオスフエートの少なくとも１種である特許請求の範囲第６項記載の等速ジヨイント用グリース。
１０．有機モリブデン化合物がモリブデンジアルキルジチオカーバメイトとモリブデンジアルキルジチオフオスフエートとモリブデンジアリールジチオフオスフエートとの少なくとも２種以上の混合物である特許請求の範囲第６項記載の等速ジヨイント用グリース。
１１．有機亜鉛化合物が
〔ここでＲ′は一級または二級のアルキル基またはアリール基〕
で示されるジンクジアルキルジチオフオスフエートまたはジンクジアリールジチオフオスフエートの少なくとも１種である特許請求の範囲第６項記載の等速ジヨイント用グリース。
１２．有機モリブデン化合物および有機亜鉛化合物の混合量がそれぞれ０．５〜５．０重量％である特許請求の範囲第６項記載の等速ジヨイント用グリース。」（特許請求の範囲）
３ｂ「〔作用〕
　有機モリブデン化合物は従来の二硫化モリブデン等の固体潤滑剤とは根本的に異るものであり、化合物そのままの形では潤滑効果は少なく、摺動面の摩擦熱によつて分解されて始めて二硫化モリブデン等の潤滑性物質に転じるのである。そこで、有機モリブデン化合物のうち、モリブデンジアルキルジチオカーバメイト（以下これをＭｏ−ＤＴＣと略記する）とモリブデンジアリールジチオフオスフエート（以下これをＭｏ−ＤＴＰと略記する）との熱分解温度を示差熱分析によつて求めたところＭｏ−ＤＴＣが２５２〜３１２℃であつたのに対してＭｏ−ＤＴＰは１４５〜２２５℃であり、熱分解の開始温度は後者が約１００℃低く、そのため後者すなわちＭｏ−ＤＴＰは前者すなわちＭｏ−ＤＴＣよりも摺動面上において早期に潤滑性物質に転換されて良好な極圧添加剤として働くことになる。したがつて、モリブデンジチオカーバメイトよりはモリブデンジチオフオスフエートの方が遥かに好ましい有機モリブデン化合物であるということができる。しかしこのような化合物を１種類のみを添加したのでは、摩擦係数の低減効果は少なく、さらにジンクジアルキルジチオフオスフエートまたはジンクジアリールジチオフオスフエート（以下これをＺｎ−ＤＴＰと略記する）を添加すると摩擦係数は大幅に低減された。この一連の実験結果を第１表にまとめたが、使用される増稠剤はリチウム石鹸のような金属石噛よりもウレア系化合物の方が望ましく、また特にＭｏ−ＤＴＰとＺｎ−ＤＴＰとの相乗的効果はＭｏ−ＤＴＰの熱分解に際してＺｎ−ＤＴＰが触媒的に働くために現われるものと推定される。
」（第４頁左上欄第１７行〜同頁左下欄第１４行）
　　
（４）刊行物４に記載された事項
　この出願の出願前に頒布された刊行物である「特開平０８−１０４８８５号公報」（刊行物４）には、以下の事項が記載されている。
　　　　
４ａ「【請求項１】基油に、ウレア系化合物からなる増ちょう剤を混合すると共に、（Ａ）モリブデンジアルキルジチオカーバメイトおよび、（Ｂ）下記の式（Ｉ）
【化１】
（式中、Ｒは一級または二級のアルキル基またはアリール基）で示されるモリブデンジアルキルジチオフォスフェートまたはモリブデンジアリールジチオフォスフェートの少なくとも１種を、（Ａ）および（Ｂ）の配合量が１０重量％以下となるよう混合してなるトリポード型等速ジョイント用グリースにおいて、・・・トリポード型等速ジョイント用グリース。
【請求項２】（Ｃ）下記の式（II）
【化２】
（式中、Ｒ′は一級または二級のアルキル基またはアリール基）で示されるジンクジアルキルジチオフォスフエートまたはジンクジアリールジチオフォスフェートの少なくとも１種を、（Ｃ）の配合量が１５重量％以下となるよう混合してなる請求項１記載のトリポード型等速ジョイント用グリース。」（【特許請求の範囲】）
　　
（５）刊行物５に記載された事項
　この出願の出願前に頒布された刊行物である「特開昭６２−２０７３９７号公報」（刊行物５）には、以下の事項が記載されている。
　　
５ａ「１．基グリースに
（Ａ）硫化ジアルキルジチオカルバミン酸モリブデンと、
（Ｂ）硫化油脂、硫化オレフィン、トリクレジルフォスフェート、トリアルキルチオフォスフェート、ジアルキルジチオリン酸亜鉛からなる群から選択された１種または２種以上の組合せよりなる硫黄−リン系極圧添加剤
が必須成分として含有れ、かつ（Ａ）成分の含有量が０．５〜１０重量％、（Ｂ）成分の含有量が０．５〜１０重量％であることを特徴とする極圧グリース組成物。」（特許請求の範囲）
５ｂ「次にこの問題を解決するため添加剤を改良して各種のものを試みた中で予期せぬことには、固体潤滑剤として（Ａ）硫化ジアルキルジチオカルバミン酸モリブデンを用い、硫黄−リン系極圧添加剤として（Ｂ）硫化油脂、硫化オレフィン、トリクレジルフォスフェート、トリアルキルチオフォスフェート、ジアルキルジチオリン酸亜鉛を用い、この（Ａ）、（Ｂ）両成分をグリース中に特定量含有させたことにより、得られたグリースが前記の高荷重において低荷重とほとんど変わりのない小さい摩擦係数である事を確かめ、また組成のグリースが実機試験でも耐摩耗性が優れている事、その結果、異常摩耗振動の発生を防止し得る事を見出し、本発明を完成したのである。」（第２頁右上欄第４行〜同欄第１7行）
５ｃ「（実施例）
第１表に示した実施例、比較例により問題点を解決するために用いた技術的手段を具体的に説明する。
１．第１表の組成欄に示した基グリースの成分は次の通りである。
Ａ．ウレアグリース
　基油に１００℃の粘度１０ｃｓｔの精製鉱油を用い、基油中でジフェニルメタン−４，４’−ジイソシアネートとステアリルアミンを反応させ、生成したウレア化合物を含有量が２０重量％になる様にして基油中に均一に分散させてなるウレアグリース
・・・
２．実施例１〜１０．比較例１〜２の試料の作成方法は次の通りである。
　基グリースに硫化ジアルキルジチオカルバミン酸モリブデンおよび硫黄−リン系極圧添加剤を第１表に示す割合（重量％）に加え混練して均一な組成物とし試料とした。
３．第１表に示した試験方法は次の通りである。
Ａ．耐摩耗性評価試験方法
　曽田式４球試験機の試験球摩擦面に各試料を適用しステップ・バイ・ステップ（Ｓｔｅｐ　ｂｙ　Ｓｔｅｐ）法で荷重を増加し油圧３ｋｇ／ｃｍ２の時の摩擦係数を測定した。
・・・
」（第４頁左上欄第９行〜第５頁）
　　
２　刊行物に記載された発明
（１）刊行物１に記載された発明
　刊行物１には、摘示１ａの記載からみて、「ウレアグリースに（１）モリブデンジチオフォスフェート２〜３重量％（２）モリブデンジチオカーバメイト２〜３重量％（３）亜鉛ジチオカーバメイト２〜３重量％」、「植物油脂または／および酸化ワックス」及び「ＳＰ系極圧剤0.1〜1.0重量％」「を含有することを特徴とする等速ジョイント用グリース。」が記載されている。
　そして、摘示１ｂの「本発明に使用するウレアグリースは、基油に精製鉱油，合成油またはこれらの混合油を用いるとともに、増ちょう剤にウレア化合物を用いて、耐熱性を高めたものである。」との記載からみて、摘示１ａの「ウレアグリース」とは、「基油」と、「ウレア化合物」の「増ちょう剤」を用いたものである。
　また、摘示１ｄの「ジチオカーバメイト系モリブデン化合物は、モリブデンジアルキルジチオカーバメイト・・・である。」との記載、及び摘示１ｃの「ジチオフォスフェート系モリブデン化合物は、モリブデンジアリールジチオフォスフェートまたはモリブデンジアルキルジチオフォスフェートであり」との記載からみて、摘示１ａの「モリブデンジチオカーバメイト」及び「モリブデンジチオフォスフェート」は、それぞれ、「モリブデンジアルキルジチオカーバメイト」及び「モリブデンジアリールジチオフォスフェートまたはモリブデンジアルキルジチオフォスフェート」である。
　さらに、摘示１ｅの記載からみて摘示１ａの「ＳＰ系極圧剤」は、「硫化油脂、硫化オレフィン」「からなる群から選択された」ものであると認められる。　
　よって、刊行物１には、
「基油とウレア系化合物の増ちょう剤を用いたグリースに、モリブデンジアルキルジチオカーバメート２〜３重量％、モリブデンジアリールジチオフォスフェートまたはモリブデンジアルキルジチオフォスフェート２〜３重量％、亜鉛ジチオカーバメイト２〜３重量％、植物油脂または／および酸化ワックス、及び硫化油脂，硫化オレフィンからなる群から選択されたＳＰ系極圧剤0.1 〜1.0重量％を含有することを特徴とする等速ジョイント用グリース組成物。」
の発明（以下、「引用発明１」という。）が記載されていると認められる。
　　
（２）刊行物２に記載された発明
　刊行物２には、摘示２ａの記載からみて、「潤滑油基油に、組成物全量を基準として」「ジウレア化合物２５〜９３モル％」「の組成を有する混合物よりなるゲル化剤」、「（Ｂ）アルカリ金属ほう酸塩水和物、０．１〜１０重量％」、「（Ｃ）モリブデンジチオホスフェート、モリブデンジチオカーバメートおよび二硫化モリブデンからなる群より選ばれる１種または２種以上のモリブデン化合物、０．１〜１０重量％」及び「（Ｄ）硫化油脂、ポリサルファイド、ホスフェート、ホスファイト、チオホスフェートおよびジチオりん酸亜鉛からなる群より選ばれる１種または２種以上の組合せよりなる硫黄−りん系極圧剤、０．１〜１０重量％」を「含有してなることを特徴とするトリポード式スライド型継手用グリース組成物。」が記載されている。
　また、摘示２ｃの「このようにして製造したゲル化剤は揮発性溶媒を使用した場合は溶媒を除き、潤滑油基油を適量加えてグリースとする。」との記載からみて、上記「グリース組成物」は、「ジウレア化合物」「の混合物」よりなる「ゲル化剤」に、「潤滑油基油を適量加えて」、「グリース」とされるものである。
　さらに、摘示２ｇの実施例１には、上記「グリース組成物」の（Ｃ）成分として「硫化オキシモリブデンジエチルジチオカーバメート」及び（Ｄ）成分として「硫化油脂」を用いることが記載されている。
　よって、刊行物２には、
「ジウレア化合物の混合物よりなるゲル化剤に潤滑油基油を加えたグリース、（Ｂ）アルカリ金属ほう酸塩水和物、０．１〜１０重量％、（Ｃ）モリブデンジチオホスフェート、モリブデンジチオカーバメートおよび二硫化モリブデンからなる群より選ばれる１種または２種以上のモリブデン化合物０．１〜１０重量％、ならびに（Ｄ）硫化油脂、ポリサルファイド、ホスフェート、ホスファイト、チオホスフェートおよびジチオりん酸亜鉛からなる群より選ばれる１種または２種以上の組合せよりなる硫黄−りん系極圧剤、０．１〜１０重量％を含有してなり、（Ｃ）成分として硫化オキシモリブデンジエチルジチオカーバメート、及び（Ｄ）成分として硫化油脂を含有するトリポード式スライド型継手用グリース組成物。」
の発明（以下、「引用発明２」という。）が記載されていると認められる。
　　
３　対比・検討
（１）本願発明と引用発明１との対比・検討
ア　対比
　本願発明と引用発明１を対比する。
　引用発明１における「基油とウレア系化合物の増ちょう剤を用いたグリース」及び「モリブデンジアルキルジチオカーバメート２〜３重量％」は、本願発明の「基油とウレア系化合物の増ちょう剤から構成されるグリース」及び「（Ａ）モリブデンジアルキルジチオカーバメート」の「配合量」が「０．１〜１０重量％」であることに相当する。
　また、引用発明１の「硫化油脂，硫化オレフィンからなる群から選択されたＳＰ系極圧剤0.1〜1.0重量％」は、「硫化油脂，硫化オレフィン」は硫黄を含むものであり、「ＳＰ系極圧剤」は添加剤の一種であるから、本願発明の「（Ｃ）・・・硫化油脂および硫化オレフィンよりなる群から選ばれた硫黄を含む添加剤」の「配合量」が「０．１〜１０重量％」であることに相当する。
　さらに、引用発明１の「モリブデンジアリールジチオフォスフェートまたはモリブデンジアルキルジチオフォスフェート２〜３重量％」は、本願発明の「（Ｂ）・・・モリブデンジアルキルジチオフォスフェートまたはモリブデンジアリールジチオフォスフェート」の「配合量」が「０．１〜１０重量％」であることに相当する。
　よって、両者は、
「基油とウレア系化合物の増ちょう剤から構成されるグリースに、
（Ａ）モリブデンジアルキルジチオカーバメートおよび
（Ｂ）モリブデンジアルキルジチオフォスフェートまたはモリブデンジアリールジチオフォスフェートの少なくとも１種および、
（Ｃ）ポリサルファイド、硫化油脂および硫化オレフィンよりなる群から選ばれた硫黄を含む添加剤の少なくとも１種を、
（Ａ）、（Ｂ）、（Ｃ）のそれぞれの配合量が全量に対して０．１〜１０重量％、混合したことを特徴とする等速ジョイント用グリース組成物。」
の点で一致し、次の点で相違する。
　　
相違点（１−１）：本願発明においては、モリブデンジアルキルジチオフォスフェートまたはモリブデンジアリールジチオフォスフェートが、「下記一般式（Ｉ）
【化１】
（式中、Ｒ１は一級または二級のアルキル基およびアリール基よりなる群から選ばれた基である。）で示される」構造を有するのに対し、引用発明１においては、そのような特定がなされていない点
相違点（１−２）：本願発明においては、「（Ｄ）下記一般式（II）
【化２】
（式中、Ｒ２は一級または二級のアルキル基およびアリール基よりなる群から選ばれた基である。）で示されるジンクジアルキルジチオフォスフェートまたはジンクジアリールジチオフォスフェートの少なくとも１種を、（Ｄ）の配合量が全量に対して０．１〜５重量％となるよう混合」しているのに対し、引用発明１においては、そのような特定がなされていない点
相違点（１−３）：本願発明においては、「亜鉛ジチオカーバメイト２〜３重量％、植物油脂または／および酸化ワックス」を含有することは特定されていないのに対し、引用発明１においては、当該成分を含有するものである点
　　
イ　検討
（ア）相違点（１−１）についての判断
　刊行物３の摘示３ａの「９．有機モリブデン化合物が、
〔ここでＲは一級または二級のアルキル基またはアリール基〕
で示されるモリブデンジアルキルジチオフオスフエートまたはモリブデンジアリールジチオフオスフエートの少なくとも１種である・・・等速ジヨイント用グリース。」との記載、及び、刊行物４の摘示４ａの「（Ｂ）下記の式（Ｉ）
【化１】
（式中、Ｒは一級または二級のアルキル基またはアリール基）で示されるモリブデンジアルキルジチオフォスフェートまたはモリブデンジアリールジチオフォスフェートの少なくとも１種・・・等速ジョイント用グリース。」との記載に示されるとおり、グリースに添加する「モリブデンジアルキルジチオフォスフェートまたはモリブデンジアリールジチオフォスフェート」としては、本願発明の一般式（Ｉ）に示される構造と同じ構造を有するものを意味するものであると認められる。
　よって、引用発明１の「モリブデンジアリールジチオフォスフェートまたはモリブデンジアルキルジチオフォスフェート」も、その構造を有するものと認められる。
　したがって、上記相違点（１−１）は相違点とはいえない。
　仮に相違するとしても引用発明１における「モリブデンジアリールジチオフォスフェートまたはモリブデンジアルキルジチオフォスフェート」として、本願発明の一般式（Ｉ）に示される構造と同じ構造を有するものは上記のとおり周知であるから、その構造を有するものを採用することは、当業者が容易になし得るものである。
　　
（イ）相違点（１−２）についての判断
　まず、刊行物３の、摘示３ａの
「６．基油に増稠剤と有機モリブデン化合物および有機亜鉛化合物とを混合したことを特徴とする等速ジヨイント用グリース。・・・
１０．有機モリブデン化合物がモリブデンジアルキルジチオカーバメイトとモリブデンジアルキルジチオフオスフエートとモリブデンジアリールジチオフオスフエートとの少なくとも２種以上の混合物である特許請求の範囲第６項記載の等速ジヨイント用グリース。
１１．有機亜鉛化合物が
〔ここでＲ′は一級または二級のアルキル基またはアリール基〕
で示されるジンクジアルキルジチオフオスフエートまたはジンクジアリールジチオフオスフエートの少なくとも１種である特許請求の範囲第６項記載の等速ジヨイント用グリース。」及び摘示３ｂの「さらにジンクジアルキルジチオフオスフエートまたはジンクジアリールジチオフオスフエート・・・を添加すると摩擦係数は大幅に低減された。」との記載からみて、刊行物３には、「摩擦係数」の「低減」を目的として、「等速ジヨイント用グリース」において、「モリブデンジアルキルジチオカーバメイトとモリブデンジアルキルジチオフオスフエート」とともに、
「
〔ここでＲ′は一級または二級のアルキル基またはアリール基〕
で示されるジンクジアルキルジチオフオスフエートまたはジンクジアリールジチオフオスフエートの少なくとも１種である有機亜鉛化合物」とを「０．５〜５．０重量％」で「混合」することが記載されている。
　また、刊行物４の、摘示４ａの「【請求項１】・・・（Ａ）モリブデンジアルキルジチオカーバメイトおよび、（Ｂ）・・・モリブデンジアルキルジチオフォスフエートまたはモリブデンジアリールジチオフォスフェートの少なくとも１種を、・・・混合してなる・・・トリポード型等速ジヨイント用グリース。
【請求項２】（Ｃ）下記の式（II）
【化２】
（式中、Ｒ′は一級または二級のアルキル基またはアリール基）で示されるジンクジアルキルジチオフォスフエートまたはジンクジアリールジチオフォスフェートの少なくとも１種を、（Ｃ）の配合量が１５重量％以下となるよう混合してなる請求項１記載のトリポード型等速ジョイント用グリース。」との記載からみて、刊行物４には、「等速ジョイント用グリース」において、「モリブデンジアルキルジチオカーバメイト」及び、「モリブデンジアルキルジチオフォスフェートまたはモリブデンジアリールジチオフォスフェート」とともに、
「下記の式（II）
【化２】
（式中、Ｒ′は一級または二級のアルキル基またはアリール基）で示されるジンクジアルキルジチオフォスフエートまたはジンクジアリールジチオフォスフェートの少なくとも１種」を「配合量が１５重量％以下となるよう混合」することが記載されている。
　よって、刊行物３及び４の記載から、同じ等速ジョイント用のグリースにおいて、その摩擦の低減を目的として、モリブデンジアルキルジチオカーバメイトやモリブデンジアルキルジチオフォスフェートまたはモリブデンジアリールジチオフォスフェートとともに、本願発明の一般式（ＩＩ）に示される構造と同じ構造を有するジンクジアルキルジチオフォスフェートまたはジンクジアリールジチオフォスフェートを１５重量％以内の範囲で併用することは本件出願日において公知であったといえる。　
　よって、等速ジョイント用グリースに係る引用発明１において、さらなる摩擦の低減を目的として、刊行物３及び４に記載の本願発明の一般式（ＩＩ）に示される構造と同じ構造を有するジンクジアルキルジチオフォスフェートまたはジンクジアリールジチオフォスフェートを特に１５重量％以内の範囲である０．１〜１０重量％の範囲内で添加することは当業者が容易になし得るものである。
　　　
（ウ）相違点（１−３）についての判断
　本願発明においては、「基油とウレア系化合物の増ちょう剤から構成されるグリース」に（Ａ）〜（Ｄ）以外の成分の添加を排除するような特定はなく、また、本願の願書に最初に添付された明細書の【特許請求の範囲】には、（Ｃ）成分として「ジンクジチオカーバメート」（「亜鉛ジチオカーバメイト」と同義である）を添加し得ることが記載されていたこと、及び本願明細書の発明の詳細な説明段落【００１５】における、「これらの添加剤に加えて、酸化防止剤、防錆剤、分散剤など任意の添加剤を適宜併用してもこの発明に支障をきたすものではない。」との記載からみて、本願発明は、（Ａ）〜（Ｄ）以外の成分も添加し得るものであると認められることから、さらに「亜鉛ジチオカーバメイト２〜３重量％、植物油脂または／および酸化ワックス」を使用する態様をも含み得るものである。
　よって、上記相違点（１−３）は相違点とはいえない。
　　
（エ）本願発明の効果について
　本願発明の効果は、本願明細書の段落【０００２】及び【０００９】の記載からみて、等速ジョイントの振動を軽減する低摩擦係数を有する等速ジョイント用グリース組成物を提供できることであると認められる。
　そして、刊行物３の摘示３ｂには「・・・モリブデンジチオカーバメイトよりはモリブデンジチオフオスフエートの方が遥かに好ましい有機モリブデン化合物であるということができる。・・・さらにジンクジアルキルジチオフオスフエートまたはジンクジアリールジチオフオスフエート・・・を添加すると摩擦係数は大幅に低減された。この一連の実験結果を第１表にまとめたが、・・・推定される。」との記載がある。
　また、刊行物５の摘示５ｂの「・・・（Ａ）硫化ジアルキルジチオカルバミン酸モリブデンを用い、・・・（Ｂ）・・・ジアルキルジチオリン酸亜鉛を用い、この（Ａ）、（Ｂ）両成分をグリース中に特定量含有させたことにより、得られたグリースが前記の高荷重において低荷重とほとんど変わりのない小さい摩擦係数である事を確かめ、また組成のグリースが実機試験でも耐摩耗性が優れている事、その結果、異常摩耗振動の発生を防止し得る事を見出し、本発明を完成したのである」との記載及び摘示５ｃの第１表において、等速ジョイントグリースにおいてジアルキルジチオリン酸亜鉛（ジンクジアルキルジチオフォスフェートと同義）を添加した実施例４、５は、当該物質を添加しない比較例１、２に比しての摩擦係数が低下している結果が示されている。
　以上の記載からみて、等速グリ−スにおいて、モリブデンジチオカーバメイトやモリブデンジチオフォスフェートとともに、ジンクジアルキルジチオフォスフェートまたはジンクジアリールジチオフォスフェートを併用すると摩擦係数の低減が図られることは公知であるから、引用発明１において、刊行物３及び５の知見に基づき、上記ジンクジアルキルジチオフォスフェートまたはジンクジアリールジチオフォスフェートをさらに添加することにより、摩擦係数をより低減させた等速ジョイント用グリース組成物を提供できることは、当業者が予測し得ることであると認められる。
　　　　
ウ　小括
　したがって、本願発明は、その出願前に頒布された刊行物１、３〜５に記載された発明に基づいて、その出願前にその発明の属する技術の分野における通常の知識を有する者が容易に発明をすることができたものであるから、特許法第２９条第２項の規定により特許を受けることができない。
　
（２）本願発明と引用発明２との対比・検討
ア　対比
　本願発明と引用発明２を対比する。
　引用発明２における「ゲル化剤」は、ゲル状に固めるためのものであると認められ、一方、グリースにおける「増ちょう剤」とは、半固体または固体状に固めるために加えられるものであるから、引用発明２の「ゲル化剤」は本願発明の「増ちょう剤」に相当する。
　よって、引用発明２における「ジウレア化合物の混合物よりなるゲル化剤に潤滑油基油を加えたグリース」は、本願発明の「基油とウレア系化合物の増ちょう剤から構成されるグリース」に相当する。　
　そして、引用発明２の「硫化オキシモリブデンジエチルジチオカーバメート」の「ジエチル」は、「ジアルキル」の一種であるから本願発明の「モリブデンジアルキルジチオカーバメート」に相当する。
　また、引用発明２における「硫化油脂」を含有する「硫黄−りん系極圧剤」は、硫黄を含むものであって、添加剤の一種であるといえるから、本願発明の「（Ｃ）ポリサルファイド、硫化油脂および硫化オレフィンよりなる群から選ばれた硫黄を含む添加剤」に相当する。
　さらに、「トリポード式スライド型継手」は、摘示２ｂにおいて「等速スライド式継手の一種であ」ることが記載され、また、「継手」とは、英訳すると「ジョイント」のことであるから、本願発明の「等速ジョイント」に相当する。
　また、引用発明２の「０．１〜１０重量％」は、本願発明の「０．１〜１０重量％に相当する。　
　よって、両者は、
「基油とウレア系化合物の増ちょう剤から構成されるグリースに、
（Ａ）モリブデンジアルキルジチオカーバメートおよび
（Ｃ）ポリサルファイド、硫化油脂および硫化オレフィンよりなる群から選ばれた硫黄を含む添加剤の少なくとも１種を、
（Ａ）、（Ｃ）のそれぞれの配合量が全量に対して０．１〜１０重量％、混合したことを特徴とする等速ジョイント用グリース組成物。」
の点で一致し、次の点で相違する。
　　
相違点（２−１）：本願発明においては、「（Ｂ）下記一般式（Ｉ）
【化１】
（式中、Ｒ１は一級または二級のアルキル基およびアリール基よりなる群から選ばれた基である。）で示されるモリブデンジアルキルジチオフォスフェートまたはモリブデンジアリールジチオフォスフェートの少なくとも１種」を「配合量が全量に対して０．１〜１０重量％」となるように混合しているのに対し、引用発明２においては、そのような特定がなされていない点
相違点（２−２）：本願発明においては、「（Ｄ）下記一般式（II）
【化２】
（式中、Ｒ２は一級または二級のアルキル基およびアリール基よりなる群から選ばれた基である。）で示されるジンクジアルキルジチオフォスフェートまたはジンクジアリールジチオフォスフェートの少なくとも１種を、（Ｄ）の配合量が全量に対して０．１〜５重量％となるよう混合」しているのに対し、引用発明２においては、そのような特定がなされていない点
相違点（２−３）：本願発明においては、「（Ｂ）アルカリ金属ほう酸塩水和物」を含有することは特定されていないのに対し、引用発明２においては、当該成分を含有するものである点
　　
イ　検討
（ア）相違点（２−１）についての判断
　引用発明２の「（Ｃ）モリブデンジチオホスフェート、モリブデンジチオカーバメートおよび二硫化モリブデンからなる群より選ばれる１種または２種以上のモリブデン化合物、０．１〜１０重量％」との事項は、「モリブデンジチオカーバメート」の１種と「モリブデンジチオホスフェート」の１種からなる２種のモリブデン化合物を選択併用することを包含するものである。また、刊行物２の摘示２ｄには、「モリブデンジチオホスフェート」の具体例として、「硫化モリブデンジエチルジチオホスフェート、硫化モリブデンジプロピルジチオホスフェート、硫化モリブデンジブチルジチオホスフェート、硫化モリブデンジベンチルジチオホスフェート、硫化モリブデンジヘキシルジチオホスフェート、硫化モリブデンジオクチルジチオホスフェート、硫化モリブデンジデシルジチオホスフェート、硫化モリブデンジドデシルジチオホスフェート、硫化モリブデンジ（ブチルフェニル）ジチオホスフェート、硫化モリブデンジ（ノニルフェニル）ジチオホスフェート、硫化オキシモリブデンジエチルジチオホスフェート、硫化オキシモリブデンジプロピルジチオホスフェート、硫化オキシモリブデンジブチルジチオホスフェート、硫化オキシモリブデンジペンチルジチオホスフェート、硫化オキシモリブデンジヘキシルジチオホスフエート、硫化オキシモリブデンジオクチルジチオホスフェート、硫化オキシモリブデンジデシルジチオホスフェート、硫化オキシモリブデンジドデシルジチオホスフェート、硫化オキシモリブデンジ（ブチルフェニル）ジチオホスフェート、硫化オキシモリブデンジ（ノニルフェニル）ジチオホスフェート」と、本願発明の詳細な説明の段落【００１９】において本願発明の一般式（Ｉ）で示されるモリブデンジアルキルジチオアルキルホスフェートまたはモリブデンジリールジチオアルキルホスフェートの具体例として挙げられている化合物と同じ化合物を用いることが記載されている。　
　よって、刊行物２においては、「モリブデン化合物、０．１〜１０重量％」として、「硫化オキシモリブデンジエチルジチオカーバメート」及び本願発明の一般式（Ｉ）と同じ構造を有する「モリブデンジアルキルジチオアルキルホスフェートまたはモリブデンジリールジチオアルキルホスフェート」の２種のモリブデン化合物を用いることが記載されているものと認められる。
　よって、上記相違点（２−１）は相違点とはいえない。
　また、仮に相違するとしても、引用発明２における「（Ｃ）モリブデンジチオホスフェート、モリブデンジチオカーバメートおよび二硫化モリブデンからなる群より選ばれる１種または２種以上のモリブデン化合物、０．１〜１０重量％」として、上記のとおり、刊行物２に記載されている「硫化オキシモリブデンジエチルジチオカーバメート」及び上記摘示２ｄにおいて記載されている本願発明の一般式（Ｉ）と同じ構造を有する「モリブデンジアルキルジチオアルキルホスフェートまたはモリブデンジリールジチオアルキルホスフェート」とを併用することは当業者が容易になし得るものである。
　　
（イ）相違点（２−２）についての判断
　上記相違点（２−２）について判断すると、引用発明２は、（Ｄ）成分として、「硫化油脂、ポリサルファイド」および「ジチオりん酸亜鉛」「からなる群より選ばれる」「２種以上の組合せよりなる硫黄−りん系極圧剤」を含むものである。
　また、ジチオりん酸亜鉛として、摘示２ｅには、本願発明の一般式（ＩＩ）と同じ構造を有する化合物を用い得ることが記載されている。
　さらに、上記（１）イ（イ）において説示したとおり、刊行物３及び４の記載からみて、引用発明２と同じ等速ジョイント用のグリースにおいて、その摩擦の低減を目的として、モリブデンジアルキルジチオカーバメイトやモリブデンジアルキルジチオフォスフェートまたはモリブデンジアリールジチオフォスフェートとともに本願発明の一般式（ＩＩ）に示される構造と同じ構造を有するジンクジアルキルジチオフォスフェートまたはジンクジアリールジチオフォスフェートを１５重量％以内の範囲で併用することは本件出願日において公知であったといえる。　
　よって、さらなる摩擦の低減を目的として、引用発明２における、「（Ｄ）硫化油脂、ポリサルファイド、ホスフェート、ホスファイト、チオホスフェートおよびジチオりん酸亜鉛からなる群より選ばれる１種または２種以上の組合せよりなる硫黄−りん系極圧剤」として、「硫化油脂」とともに、本願発明の一般式（ＩＩ）に記載の構造と同じ構造を有するジンクジアルキルジチオフォスフェートまたはジンクジアリールジチオフォスフェートを０．１〜１０重量％の範囲内で併用することは当業者が容易になし得るものである。
　　　
（ウ）相違点（２−３）についての判断
　本願発明においては、「基油とウレア系化合物の増ちょう剤から構成されるグリース」に（Ａ）〜（Ｄ）以外の成分の添加を排除するような特定はなく、また、本願明細書の発明の詳細な説明段落【００１５】における「これらの添加剤に加えて、酸化防止剤、防錆剤、分散剤など任意の添加剤を適宜併用してもこの発明に支障をきたすものではない。」との記載からみて、本願発明は、（Ａ）〜（Ｄ）以外の成分の添加し得るものであると認められる。
　よって、本願発明は、「アルカリ金属ほう酸塩水和物」をさらに含有する態様をも含み得るものである。
　したがって、上記相違点（２−３）は相違点とはいえない。
　　　
（エ）本願発明の効果について
　上記（１）イ（エ）において説示したとおり、刊行物３及び５の記載からみて、等速グリ−スにおいて、モリブデンジチオカーバメイトやモリブデンジチオフォスフェートとともに、ジンクジアルキルジチオフォスフェートまたはジンクジアリールジチオフォスフェートを併用すると摩擦係数の低減が図られることは公知であるから、引用発明２において、上記刊行物３及び５の知見に基づき、上記ジンクジアルキルジチオフォスフェートまたはジンクジアリールジチオフォスフェートをさらに添加することにより、摩擦係数をより低減させた等速ジョイント用グリース組成物を提供できることは、当業者が予測し得ることであると認められる。
　　　
ウ　小括
　したがって、本願発明は、その出願前に頒布された刊行物２〜５に記載された発明に基づいて、その出願前にその発明の属する技術の分野における通常の知識を有する者が容易に発明をすることができたものであるから、特許法第２９条第２項の規定により特許を受けることができない。
　　　　　
４　まとめ
　以上のとおりであるから、本願発明は、その出願前に頒布された刊行物１〜５に記載された発明に基づいて、その出願前にその発明の属する技術の分野における通常の知識を有する者が容易に発明をすることができたものであるから、特許法第２９条第２項の規定により特許を受けることができない。
　　　　　
５　請求人の主張について
（１）請求人は、平成２１年１０月５日の審判請求書において、
「２．そこで検討するに、原審で指摘している各引用文献の指摘とその記載に関しては出願人はこれを争うものではない。しかし・・・本願発明の特定な（Ａ）〜（Ｄ）四成分の組合わせを一体的に使用することを示した先行技術が存在していないことを示しているのである。 
３．そして、本願発明は、その明細書〔００３２〕の比較例１において示されるようにＣ成分を除いた場合、比較例２においてＣ成分とＤ成分を除いた場合のそれぞれにおいて、本願発明との対比で明らかに摩擦係数が高くなることが示されており、即ち特定の四成分を用いることの効果上の必要性が立証されているのである。 
４．しかも〔００１４〕の記載からすれば、この四成分の併用はそれぞれの成分添加量を減少させても優れた効果が達成できるものであり、所期の効果をこの四成分の併用によってなしえたのである。 
５．この点に関して、原審での組合わせの効果に関する判断は、引用文献３，５には成分系の組合わせで摩擦低減効果が記載されているから容易に想到できる範囲としているものであるが、それは引用文献３，５に記載される発明の特定な成分系の範囲のことであり、成分系が異なる四成分系でのことを示唆しているわけではなく、それを補充する根拠、上記の本願発明の特定四成分系での効果を否定できる直接的な根拠は示されていないのである。要は、出願人から見れば、本願発明という結果があってはじめて言えること、言い換えれば「結果論」であるに過ぎないのである。」
と、主張している。
　　　　　
（２）上記主張について検討する。
　請求人の上記の「３．」における「比較例１において示されるようにＣ成分を除いた場合、比較例２においてＣ成分とＤ成分を除いた場合のそれぞれにおいて、本願発明との対比で明らかに摩擦係数が高くなる」という結果については、例えば摘示５ｂにも示されるとおり本願発明の（Ｃ）成分が、グリースにおいて摩擦係数の低減に寄与することは公知であるから、（Ａ）、（Ｂ）、（Ｃ）、（Ｄ）成分を含む組成物から、（Ｃ）成分を除去すれば摩擦係数が高くなることは当業者が予測し得るものであると認められる。
　また、上記の「４．」における「〔００１４〕の記載からすれば、この四成分の併用はそれぞれの成分添加量を減少させても優れた効果が達成できるものであり、所期の効果をこの四成分の併用によってなしえたのである。」との主張については、本願明細書段落【００１４】には、「（Ａ）、（Ｂ）、（Ｃ）および（Ｄ）を併用する場合には、（Ａ）、（Ｂ）、（Ｃ）および（Ｄ）の添加量を極力減少させても優れた効果が得られ、これらをそれぞれ０．５〜３重量％で共存させることが最も効率が良く望ましい。」との記載はあるが、当該記載からは、（Ａ）、（Ｂ）、（Ｃ）及び（Ｄ）の併用により、具体的にどの程度、何の効果について従来技術に比して優れた効果が得られるのか客観的に把握することはできない。
　さらに、上記の「５．」における「原審での組合わせの効果に関する判断は、・・・引用文献３，５に記載される発明の特定な成分系の範囲のことであり、成分系が異なる四成分系でのことを示唆しているわけではなく、それを補充する根拠、上記の本願発明の特定四成分系での効果を否定できる直接的な根拠は示されていないのである。」との主張については、次のとおりである。
　まず、特定の組成物中の特定の機能を有する添加成分を別の組成物に添加しても、特段の事情がない限りその機能が発揮されることは技術常識である。そして、単純にその組成物中の成分の数が異なることをもって、別の組成物においてその機能が発揮されないという技術常識があるものとは認められない。
　そして、刊行物１、２（引用文献１、２）に記載の発明も、刊行物３〜５（引用文献３〜５）に記載の発明のグリースと同様に同じウレア系の増ちょう剤や、モリブデン系の化合物を含むグリースを含む組成物であり、特に刊行物３〜５（引用文献３〜５）に記載の成分の効果を添加した際に、その効果が発揮されないなどの特段の技術常識があるものとは認められない。
　よって、刊行物３〜５（引用文献３〜５）に記載の、摩擦係数の低減効果を有するジンクジアルキルジチオフォスフェートまたはジンクジアリールジチオフォスフェートを、刊行物１、２（引用文献１、２）に記載のグリースに添加すれば、刊行物１、２（引用文献１、２）に記載の発明において、さらなる摩擦係数の低減効果が得られるであろうことは当業者が予測し得るものである。
　よって、請求人の主張は採用できない。
　　　
第５　むすび 
　以上のとおり、本願発明は、特許法第２９条第２項の規定により、特許を受けることができないものであるから、この出願は拒絶すべきものである。
　よって、結論のとおり審決する。